(57)【要約】      （修正有）【課題】軽量であって、厳しい環境条件を経ても優れた釘穴シール性を維持できて十分に防水できると共に、透湿性、遮熱性にも優れた建材用防水シートを提供する。【解決手段】建材用防水シート１は、面と垂直に貫通する多数の微小の孔が穿孔された表層アルミ箔シート２と、該表層アルミ箔シートの下側に積層された防水性及び透湿性を有する外側多孔性ポリオレフィンフィルム層３と、該外側多孔性ポリオレフィンフィルム層３の下側に積層された防水性及び透湿性を有する内側多孔性ポリオレフィンフィルム層４と、該内側多孔性ポリオレフィンフィルム層４の下側に積層された、上層部分には吸水性ポリマーを含有する膨潤層９を有する基材不織布層５とを備える。【選択図】図１
2009275415.tif 000002
【特許請求の範囲】
【請求項１】
面と垂直に貫通する多数の微小の孔が穿孔された表層アルミ箔シートと、該表層アルミ箔シートの下側に積層された防水性及び透湿性を有する外側多孔性ポリオレフィンフィルム層と、該外側多孔性ポリオレフィンフィルム層の下側に積層された防水性及び透湿性を有する内側多孔性ポリオレフィンフィルム層と、該内側多孔性ポリオレフィンフィルム層の下側に積層された、上層部分に膨潤層を有する基材不織布層とを備えることを特徴とする建材用防水シート。
【請求項２】
前記表層アルミ箔シートは厚さが３〜３０μのアルミ箔の表面に防滑層が塗布され、該アルミ箔の裏面にアルミ箔補強不織布層が接着された３層からなるシートである請求項１に記載の建材用防水シート。
【請求項３】
前記表層アルミ箔シートに面と垂直に貫通する、孔径０．１ｍｍφ以下、孔数２０００００〜６０００００個／ｍ2の孔が穿孔された請求項１または２のいずれか１項に記載の建材用防水シート。
【請求項４】
前記膨潤層はバインダー樹脂１０質量部に対して吸水性ポリマー５〜５０質量部配合されてなる樹脂組成物が塗布されて形成され、前記吸水性ポリマーの付与量が３〜３０ｇ／ｍ2である請求項１〜３のいずれか１項に記載の建材用防水シート。
【発明の詳細な説明】
【技術分野】
【０００１】
この発明は、例えば屋根下地材として使用される透湿性、遮熱性、、防水性及び釘穴シール性に優れた建材用防水シートに関する。
【背景技術】
【０００２】
従来より、家屋の屋根下地材としては、建材用防水シートとしてアスファルトを含浸した布帛が多く使用されている。このアスファルトを含浸した布帛は、防水性を有し、寸法安定性が良く、物理的強度が大きく、釘を打設した時の釘軸周りの釘穴シール性が良いという点で優れている。
【０００３】
しかし、前記アスファルトを含浸した布帛は、アスファルト含有により２０ｍ程度の巻物で３０ｋｇを超す重量を有するので、施工時の取り扱い性が非常に悪いという問題があった。また、前記アスファルト含浸布帛は、透湿性が殆どなく、施工後屋根下の湿気が抜けずに野地板が水分を含んで腐食しやすいという問題があり、さらに、遮熱及び断熱効果がほとんど無く、太陽光線の輻射熱によって室温が必要以上に上昇するという問題があった。また、施工後において寒暖の温度差によりアスファルト含浸布帛の劣化や伸縮を生じやすく、このため時間が経過すると釘軸周りやタッカー部分の釘穴シール性が低下しやすかった。
【０００４】
一方、上記従来のアスファルト含浸布帛に代わる屋根下地材として、特許文献１には、布帛の表面に、伸縮性と粘着性を有する樹脂層が積層され、さらにその上に粘着性の少ない樹脂層が積層されてなる建材用防水シートが提案されている。
【０００５】
また、特許文献２には、防水性及び透湿性を有するポリエチレンフィルムの上面に、防滑層を上面に有する不織布が接着され、前記ポリエチレンフィルムの下面に、上面に高吸水性ポリマーからなる膨潤層を有した不織布が接着されてなる建材用防水シートが記載されている。
【０００６】
また、特許文献３には、当発明者らが先に発明した多孔性の合成樹脂シートの両面に、不織布が透湿性のある接着樹脂層を介して一体化されてなる両面保護されて、優れた防水性と透湿性を発揮し、家屋内の快適な湿度を確保することのできる建材用防水シートが記載されている。
【特許文献１】特開平２−２６９２７７号公報
【特許文献２】特開２００２−３１６３７３号公報
【特許文献３】特開２００６−３２８８７９号公報
【発明の開示】
【発明が解決しようとする課題】
【０００７】
しかしながら、上記特許文献１に記載の建材用防水シートでは、表面に樹脂シートが露出しており、傷が付きやすく、基本機能である防水性が損なわれやすかった。また、釘を打設した時の釘穴シール性も十分なものではなかった。さらに、夏季の直射日光により表面の樹脂シートの温度が上昇して軟化することにより屋根がずれることが懸念される。
【０００８】
また、上記特許文献２に記載の建材用防水シートでは、釘を打設した状態での透水試験で２４時間経過後では水の裏抜けが生じることがなく良好な防水性が維持されるが、寒暖の温度差や湿度の高低差等のより厳しい環境条件が負荷された後では釘穴シール性は必ずしも十分なレベルを維持できるものではなかった。
【０００９】
また、上記特許文献３に記載の建材用防水シートでは、軽量であって、厳しい環境条件を経ても優れた釘穴シール性を維持できて十分に防水できると共に、優れた透湿性が維持されるが、太陽光線の輻射熱を遮蔽する遮熱性が劣るという問題があった。上記特許文献１〜３のいずれの建材用防水シートも０．５〜２．０ｍｍ程度の厚みのもので、これらを使用しても、必ずしも十分な遮熱効果を維持できるものではなかったことから、より厳しい太陽光線の輻射条件下においても十分な遮熱性を維持でき、且つ透湿性にも優れた建材用防水シートの開発が望まれていた。
【００１０】
この発明は、かかる技術的背景に鑑みてなされたものであって、軽量であって、厳しい環境条件を経ても優れた釘穴シール性を維持できて十分に防水できると共に、遮熱性、透湿性にも優れた建材用防水シートを提供する。
【課題を解決するための手段】
【００１１】
前記目的を達成するために、本発明は以下の手段を提供する。
【００１２】
［１］面と垂直に貫通する多数の微小の孔が穿孔された表層アルミ箔シートと、該表層アルミ箔シートの下側に積層された防水性及び透湿性を有する外側多孔性ポリオレフィンフィルム層と、該外側多孔性ポリオレフィンフィルム層の下側に積層された防水性及び透湿性を有する内側多孔性ポリオレフィンフィルム層と、該内側多孔性ポリオレフィンフィルム層の下側に積層された、上層部分に膨潤層を有する基材不織布層とを備えることを特徴とする建材用防水シート。
【００１３】
［２］前記表層アルミ箔シートは厚さが３〜３０μのアルミ箔の表面に防滑層が塗布され、該アルミ箔の裏面にアルミ箔補強不織布層が接着された３層からなるシートである前項１に記載の建材用防水シート。
【００１４】
［３］前記表層アルミ箔シートに面と垂直に貫通する、孔径０．１ｍｍφ以下、孔数２０００００〜６０００００個／ｍ2の孔が穿孔された前項１または２のいずれか１項に記載の建材用防水シート。
【００１５】
［４］前記膨潤層は、バインダー樹脂１０質量部に対して吸水性ポリマー５〜５０質量部配合されてなる樹脂組成物が塗布されて形成され、前記吸水性ポリマーの付与量が３〜３０ｇ／ｍ2である前項１〜３のいずれか１項に記載の建材用防水シート。
【発明の効果】
【００１６】
［１］の発明によれば、重量のあるアスファルトを用いていないから、軽量性に優れている。また、表層アルミ箔シートの遮熱、及び断熱効果により、太陽光線の輻射熱によって家屋内の温度が必要以上に上昇する事無く、また、家屋内の好適な暖気あるいは冷気が屋外へ放出されるという問題も無くなる。さらに、防水性を有する外側多孔性ポリオレフィンフィルム層及び防水性を有する内側多孔性ポリオレフィンフィルム層を設けているから、建材用防水シートとして十分な防水性を確保できる。また、透湿性を有する外側多孔性ポリオレフィンフィルム層及び透湿性を有する内側多孔性ポリオレフィンフィルム層を設け、さらに表層アルミ箔シートには、面と垂直に貫通する多数の微小の孔が穿孔されているために、屋内の湿気が効率的に屋外に放出することが可能となり、十分な透湿性を確保できる建材用防水シートとなる。また、該外側多孔性ポリオレフィンフィルム層の上面側に表層アルミ箔シートが積層されているから、施工時に該外側多孔性ポリオレフィンフィルム層が露出して傷付けられるようなことを十分に防止できると共に、該外側多孔性ポリオレフィンフィルム層の下面側に基材不織布層が積層されているから、施工時にポリオレフィンフィルム層が野地板との接触等により傷付けられるようなことを十分に防止できる。
【００１７】
さらに、基材不織布層は上層部分に膨潤層を備えているから、打設された釘の釘軸周りの隙間から内側多孔性ポリオレフィンフィルム層の下側に入り込んだ水は、該膨潤層が吸収して膨潤し、該膨潤によって釘軸周りの隙間（釘穴）を塞いでシールすることができて、良好な釘穴シール性を確保できる。また、積層された各層に穿孔された多数の微小の孔及び不織布を構成する空隙により、良好な透湿性を有する建材用防水シートとなる。
【００１８】
［２］の発明によれば、表層アルミ箔シートにおいて、アルミ箔の表面に防滑層が塗布されているから、例えば屋根下地材として用いる場合において、施工作業者がこの建材用遮熱防水シートの上を歩行しても滑り難く作業安全性を高めることができる。また、アルミ箔の遮熱、及び断熱効果により、太陽光線の輻射熱によって家屋内の温度が必要以上に上昇する事無く、また、家屋内の好適な暖気あるいは冷気が屋外へ放出されるという問題も無くなる。また、表層アルミ箔シートの裏面にアルミ箔補強不織布層が接着されているからアルミ箔が損傷する事が無い。
【００１９】
［３］の発明によれば、前記表層アルミ箔シートに面と垂直に貫通する、孔径０．１ｍｍφ以下、孔数２０００００〜６０００００個／ｍ2の孔が穿孔されているために、十分な防水性を保持しつつ、良好な透湿性を確保することができる。
【００２０】
［４］の発明によれば、膨潤層は、バインダー樹脂１０質量部に対して吸水性ポリマー５〜５０質量部配合されてなる樹脂組成物が塗布されて形成されているから、該吸水性ポリマーは一旦吸収した水を放し難いので、より優れた釘穴シール性を得ることができる。また、吸水性ポリマーの付与量が３〜３０ｇ／ｍ2であるから、良好な透湿性を確保しつつ釘穴シール性をさらに向上させることができる。
【発明を実施するための最良の形態】
【００２１】
本発明に係る建材用防水シート（１）の一実施形態を図１に示す。本実施形態の建材用防水シート（１）は、屋根下地材として特に好適に用いられるシートである。この建材用防水シート（１）は、２層の多孔性ポリオレフィンフィルム層を含み、表層に近いポリオレフィンフィルム層を外側多孔性ポリオレフィンフィルム層（３）とし、裏面に近い方を内側多孔性ポリオレフィンフィルム層（４）とする。構成として、表層アルミ箔シート（２）の下面に外側多孔性ポリオレフィンフィルム層（３）が積層され、さらにその下面に内側多孔性ポリオレフィンフィルム層（４）が積層され、さらにその下面に基材不織布層（５）が積層された積層シート体からなる。また、前記表層アルミ箔シート（２）はアルミ箔（６）の表面に防滑層（７）が塗布され、裏面にはアルミ箔補強不織布層（８）が接着されている。また、前記基材不織布層（５）の上層部分には膨潤層（９）が構成されている。
【００２２】
本発明において、前記膨潤層（９）は、前記基材不織布層（５）の上層部分に配置されている。即ち、前記膨潤層（９）は、前記基材不織布層（５）における内側多孔性ポリオレフィンフィルム層（４）側の下面に積層配置されている。
【００２３】
本発
明において、前記防滑層（７）を形成する防滑剤としては、防滑性を有し、且つ粘着性のないものが良く、例えば樹脂やゴム等が挙げられる。具体的には、ポリアミド系樹脂、ポリエステル系樹脂、ポリオレフィン系樹脂、アクリル系樹脂、ウレタン系樹脂、エポキシ系樹脂、合成ゴム、アスファルト類等が挙げられる。前記防滑剤の付与方法としては、特に限定されるものではないが、例えばコーティング法、グラビアロール法、凸版印刷法、スクリーン捺染法等が挙げられる。中でも、前記防滑剤に有機系または無機系の発泡剤を加えたものを前記アルミ箔（６）の表面に付与して防滑層（７）を形成するのが好ましく、この場合には防滑効果をさらに向上させることができる利点がある。なお、前記防滑剤は、防滑効果を損なわなければ、前記アルミ箔（６）の表面の全面に塗布されても良いし、或いは部分的に塗布されても良い。
【００２４】
本発明において、前記アルミ箔（６）は公知のものが使用できる。前記アルミ箔（６）の厚さは３〜３０μであれば、十分な遮熱効果、断熱効果を発揮することが可能で、また、軽量でしなやかさを有し、現場でのカットなどの加工性や敷き込み時の施工性が良好となる。３μ未満では、熱線反射による遮熱効果が不充分で、強度が低く取扱中に破断する恐れもあるので好ましくなく、３０μを超えると重くなり過ぎるとともに、切断性や曲げ加工性が低下し、経済的にも好ましくない。
【００２５】
本発明において、前記アルミ箔補強不織布層（８）は前記アルミ箔（６）の強度を補強するもので、特に限定されるものではないが、ポリエステル系繊維またはポリプロピレン系繊維からなるススパンボンド不織布、ニードルパンチ不織布が好ましい。中でも、強度、耐熱性の面からポリエステル系繊維からなるスパンボンド不織布がより好ましい。前記アルミ箔補強不織布層（８）の目付は３０〜５０ｇ／ｍ２に設定するのが好ましい。このような範囲に設定することにより、前記アルミ箔（６）の強度を補強することができ、取扱中に破断する恐れも無くなり、施工後の外部からの衝撃による破損等も防ぐことができる。前記アルミ箔（６）への付与方法としては、特に限定されるものではないが、例えばポリオレフィン樹脂を使ってラミネート法が挙げられる。
【００２６】
本発明において、前記表層アルミ箔シート（２）に孔径０．１ｍｍφ以下、孔数２０００００〜６０００００個／ｍ2の孔が穿孔される。孔径が０．１ｍｍφを越え、孔数が６０００００個／ｍ2 を越えると前記アルミ箔（６）と前記アルミ箔補強不織布層（８）との接着面積が減少し、剥離のおそれがあり好ましくなく、孔径が０．００１ｍｍφ未満で孔数が２０００００未満では、良好な透湿性が得られず、室内側からの水蒸気を外部に排出させることができず、建材用防水シート（１）の室内側面に結露したり、野地板を腐らせるおそれがあり好ましくない。穿孔方法としては、特に限定されるものではないが、例えば生産性の面からスパイクロール法が好ましく採用される。
【００２７】
本発明において、前記外側多孔性ポリオレフィンフィルム層（３）は、防水性及び透湿性を有し、建材用防水シート（１）としての防水性及び透湿性を発現させる上で主要な役割を果たすものである。前記外側多孔性ポリオレフィンフィルム層（３）としては、特に限定されないが、ＡＳＴＭ  Ｅ−９６に規定される方法に基づき測定される透湿性が少なくとも１０００ｇ／ｍ２ ・２４ｈｒ以上を有し、ＪＩＳ Ｌ１０９２に基づいて測定される防水性２，０００ｍｍ以上を有する多孔性ポリエチレンフィルム又は多孔性ポリプロピレンフィルムで構成されるのが好ましい。その結果、防風雨に曝されたとしても、雨水の浸入を防止することができ、屋内に結露を生じない快適な室内を保つことができる建材用防水シートとなる。中でも、多孔性ポリエチレンフィルムで構成されるのがより好ましく、この場合には加工性が向上すると共に透湿性をより増大させることができる。
【００２８】
また前記外側多孔性ポリオレフィンフィルム層（３）の厚みは、施工の際に打たれた釘による釘とフィルムとの間に生じる隙間を埋めようとする弾性力を発揮させ、良好な釘穴シール性を得るために、３０μｍ以上のものが好ましい。さらに多孔性ポリオレフィンフィルムのヤング率としては１〜３０ｋｇ／ｍｍ２のものが好ましく、さらには釘穴シール性と取扱い性の点から２〜２５ｋｇ／ｍｍ2であるのがより好ましい。
【００２９】
本発明において、前記内側多孔性ポリオレフィンフィルム層（４）は、防水性及び透湿性を維持しつつ、接着樹脂層として前記表層アルミ箔シート（２）と前記外側多孔性ポリオレフィンフィルム層（３）と前記基材不織布層（５）とを接着させる役割を果たすものである。前記内側多孔性ポリオレフィンフィルム層（４）は、ポリエチレン、ポリプロピレンから選ばれる少なくとも一種の熱可塑性のオレフィン系樹脂が用いられるのが好ましく、接着強度をより向上できると共にリサイクルの観点からもポリエチレン樹脂が用いられるのがより好ましい。前記内側多孔性ポリオレフィンフィルム層（４）の厚さは２０〜１００μｍであるのが好ましい。２０μｍ以上であることで良好な接着強度を得ることが可能となり、施工時の釘の打設により釘とフィルムとの間に生じる隙間（釘穴）を埋めようとする弾性力が十分に得られて釘穴シール性が十分に得られると共に、１００μｍ以下であることで十分な軽量性を確保できる。ヤング率は１〜３０ｋｇ／ｍｍ2であるのが好ましく、この場合にはより優れた釘穴シール性が得られる。中でも２〜２５ｋｇ／ｍｍ2であるのがより好ましい。
【００３０】
前記内側多孔性ポリオレフィンフィルム層（４）の積層方法としては熱可塑性のオレフィン系樹脂を押出し機により前記外側多孔性ポリオレフィンフィルム層（３）と前記基材不織布層（５）の間に線状に溶融押出しを行い、通気性のある前記内側多孔性ポリオレフィンフィルム層（４）を形成し、前記外側多孔性ポリオレフィンフィルム層（３）と前記基材不織布層（５）を接着させ、さらには前記外側多孔性ポリオレフィンフィルム層（３）を含侵、通過した熱可塑性のオレフィン系樹脂により前記外側多孔性ポリオレフィンフィルム層（３）と前記表層アルミ箔シート（２）を接着一体化させる。
【００３１】
さらに前記内側多孔性ポリオレフィンフィルム層（４）の熱可塑性のオレフィン系樹脂のメルトフローレートは１〜１００が好ましく、メルトフローレートが１未満では均一な塗布をすることが困難となる。またメルトフローレートが１００を超えると樹脂が内層側の前記基材不織布層（５）と、外層側の外側多孔性ポリオレフィンフィルム層（３）に含浸しやすく接着樹脂層を形成することが出来ない。また、押出し機で線状に溶融押出しし、通気性のある接着樹脂層を形成するためには、線状の樹脂の太さ及び本数は、透湿性を最適にするためには、直径０．５〜７ｍｍ、本数５〜１５０本／１０ｃｍが好ましい。
【００３２】
また、前記内側多孔性ポリオレフィンフィルム層（４）の透湿度は１０００ｇ／ｍ2・２４ｈｒ以上であるのが好ましく、この場合には建材用防水シート（１）として十分な透湿性を確保することができて野地板が水分を含んで腐食するようなことを十分に防止できる。
【００３３】
本発明において、前記基材不織布層（５）は、前記外側多孔性ポリオレフィンフィルム層（３）および前記内側多孔性ポリオレフィンフィルム層（４）等を補強すると共に、建材用防水シート（１）に加えられる衝撃を吸収して建材用防水シート（１）の破損を防止する等の役割を果たすものである。前記基材不織布層（５）としては、特に限定されるものではないが、スパンボンド不織布、ニードルパンチ不織布が好ましい。中でも、ポリエステルまたはポリプロピレンからなるスパンボンド不織布又はニードルパンチ不織布がより好ましい。また、前記基材不織布層（５）の目付は１０〜１００ｇ／ｍ2に設定するのが好ましい。このような範囲に設定することにより、施工時に前記内側多孔性ポリオレフィンフィルム層（４）が野地板との接触等により傷付けられるようなことを十分に防止できるし、建材用防水シート（１）となる。
【００３４】
本発明において、前記基材不織布層（５）は膨潤層（９）を有している。該膨潤層（９）は、前記基材不織布層（５）の上層部分に積層されていることにより、釘が打設された前記内側多孔性ポリオレフィンフィルム層（４）の直下でシールすることとなり、より優れた釘穴シール性を確保することができる。例えば前記基材不織布層（５）の下面に積層した構成、或いは前記基材不織布層（５）の厚さ方向の中央領域に積層した構成では、優れた釘穴シール性を確保することが不十分となる。
【００３５】
前記膨潤層（９）を形成するための膨潤剤としては、吸水して膨潤する機能を有するものであれば特に限定されず、例えば吸水性ポリマー等が挙げられる。前記吸水性ポリマーとしては、例えばポリアクリル酸塩架橋物、澱粉−ポリアクリル酸塩、ポビニルアルコール−ポリアクリル酸塩、イソブチレン−マレイン酸塩等が挙げられ、これらを２種以上混合して用いても良い。
【００３６】
前記膨潤剤は、通常、バインダー樹脂によって前記基材不織布層（５）に固着される。前記バインダー樹脂としては、特に限定されるものではないが、例えばビニル系樹脂、ウレタン系樹脂、シリコン系樹脂、アクリル系樹脂、エポキシ系樹脂、エステル系樹脂等が挙げられる。中でも、加工時の取り扱い性の良さやコスト面から、アクリル系樹脂が好ましく用いられる。前記吸水性ポリマーとバインダー樹脂の混合割合（固形分での混合割合）は、バインダー樹脂１０質量部に対して吸水性ポリマー５〜５０質量部とするのが好ましい。
【００３７】
前記吸水性ポリマーの付着量は３〜３０ｇ／ｍ2に設定されるのが好ましい。３ｇ／ｍ2以上であることで十分な釘穴シール性が得られ、３０ｇ／ｍ2以下であることで良好な透湿性が得られるものとなる。中でも、前記吸水性ポリマーの付着量は５〜２０ｇ／ｍ2に設定されるのがより好ましく、特に好ましいのは７〜１５ｇ／ｍ2である。
【００３８】
前記膨潤層（９）を形成する膨潤剤の前記基材不織布層（５）への付与方法としては、特に限定されるものではないが、例えばコーティング法、グラビアロール法、凸版印刷法、スクリーン捺染法等が挙げられる。中でも、グラビアロール法は、全面に付与したり、格子状に付与することが可能であり、通気性が損なわれないように前記基材不織布層（５）の形態、素材に応じた加工ができることから、好ましく採用される。
【００３９】
前記防水性と透湿性を有する各層の積層一体化により、本発明の建材用防水シート（１）は積層一体化した後の透湿性が少なくとも８００ｇ／ｍ２・２４ｈｒでかつ、防水性が２，０００ｍｍ以上が確保することが可能となり、透湿性により、家屋内の湿気を外に逃がして結露を防止し、また防水性により、屋外からの雨水の浸入を防止し、屋根の野地板やたる木等の腐蝕を防止し、雨水の漏水事故も防止する事ができる建材用防水シート（１）となる。
【実施例】
【００４０】
次に、この発明の具体的実施例について説明するが、本発明はこれら実施例のものに特に限定されるものではない。
【００４１】
＜実施例１＞厚さ７μのアルミ箔（６）の片面の全面にアクリル系樹脂をコーティング法により固形分で４０ｇ／ｍ2塗布して乾燥させ、もう一方の片面に目付１５ｇ／ｍ２のポリエステル系繊維からなるスパンボンド不織布をラミネート法で積層し、さらに、面と垂直に貫通する、孔径０．０７ｍｍφ、孔数４０００００個／ｍ2の孔をスパイクロール加工にて穿孔し表層アルミ箔シート（２）を得た。また、目付１５ｇ／ｍ2のポリエステル不織布の片面に、澱粉−ポリアクリル酸塩（高吸水性ポリマー）５０質量部およびアクリル系バインダー樹脂５０質量部からなる樹脂組成物をグラビアロールにて１０ｇ／ｍ2塗布することによって片面に膨
潤層（９）を有する基材不織布層（５）を得た。
【００４２】
次に、前記表層アルミ箔シート（２）と、別に用意した透湿性が２０００ｇ／ｍ２ ・２４ｈｒ、防水性が３，０００ｍｍを有する多孔性ポリエチレンフィルムからなる前記外側多孔性ポリオレフィンフィルム層（３）と、基材不織布層（５）を、Ｔダイ型押出し機を用い、この順で重ね合わせ、内側多孔性ポリオレフィンフィルム層（４）を構成するメルトフローレート４０、厚さ８０μのポリエチレン樹脂を直径０．６ｍｍ、本数５０本／１０ｃｍの線状に外側多孔性ポリオレフィンフィルム層（３）と、基材不織布層（５）の間に押し出しながら、ラミネート法により積層一体化して、図１に示す建材用防水シート（１）を得た。この時、防滑層（７）が最外層になるように、かつ外側多孔性ポリオレフィンフィルム層（３）側に前記基材不織布層（５）における膨潤層（９）が配置されるように積層した（図１参照）。
【００４３】
＜実施例２＞前記アルミ箔（６）の厚さを５μとしたこと以外は、実施例１と同様にして建材用防水シートを得た。
【００４４】
＜実施例３＞前記アルミ箔（６）の厚さを２５μとしたこと以外は、実施例１と同様にして建材用防水シートを得た。
【００４５】
＜実施例４＞前記表層アルミ箔シート（２）の面と垂直に貫通する孔数を２５００００個／ｍ2としたこと以外は、実施例１と同様にして建材用防水シートを得た。
【００４６】
＜実施例５＞前記表層アルミ箔シート（２）の面と垂直に貫通する孔数を５５００００個／ｍ2としたこと以外は、実施例１と同様にして建材用防水シートを得た。
【００４７】
＜実施例６＞澱粉−ポリアクリル酸塩（高吸水性ポリマー）の付着量が５ｇ／ｍ2となるように膨潤層（９）の樹脂組成物の塗布量を調整した以外は実施例１と同様にして建材用防水シートを得た。
【００４８】
＜実施例７＞澱粉−ポリアクリル酸塩（高吸水性ポリマー）の付着量が２５ｇ／ｍ2となるように膨潤層（９）の樹脂組成物の塗布量を調整した以外は実施例１と同様にして建材用防水シートを得た。
【００４９】
＜比較例１＞実施例１における表層アルミ箔シート（２）の代わりに、アルミ箔を用いずに、目付１５ｇ／ｍ２のポリエステル系繊維からなるスパンボンド不織布の片面の全面にアクリル系樹脂をコーティング法により固形分で４０ｇ／ｍ2塗布して乾燥させ、上面に防滑層（２）が積層された不織布層としたこと以外は、実施例１と同様にして建材用防水シートを得た。
【００５０】
＜比較例２＞実施例１における表層アルミ箔シート（２）に孔を穿孔しなかったこと以外は、実施例１と同様にして建材用防水シートを得た。
【００５１】
＜比較例３＞前記アルミ箔（６）の厚さを１μとしたこと以外は、実施例１と同様にして建材用防水シートを得た。
【００５２】
＜比較例４＞前記アルミ箔（６）の厚さを４０μとしたこと以外は、実施例１と同様にして建材用遮熱防水シートを得た。
【００５３】
＜比較例５＞前記表層アルミ箔シート（２）の面と垂直に貫通する孔数を１０００００個／ｍ2としたこと以外は、実施例１と同様にして建材用防水シートを得た。
【００５４】
＜比較例６＞前記表層アルミ箔シート（２）の面と垂直に貫通する孔数を７０００００個／ｍ2としたこと以外は、実施例１と同様にして建材用防水シートを得た。
【００５５】
＜比較例７＞澱粉−ポリアクリル酸塩（高吸水性ポリマー）の付着量が２ｇ／ｍ2となるように膨潤層（９）の樹脂組成物の塗布量を調整した以外は、実施例１と同様にして建材用遮熱防水シートを得た。
【００５６】
＜比較例８＞澱粉−ポリアクリル酸塩（高吸水性ポリマー）の付着量が５０ｇ／ｍ2となるように膨潤層（９）の樹脂組成物の塗布量を調整した以外は、実施例１と同様にして建材用遮熱防水シートを得た。
【００５７】
上記のようにして得られた各建材用防水シートについて下記試験法に基づいて評価を行った。これらの結果を表１に示す。
【００５８】
＜防水性評価法＞ＪＩＳＬ１０９２の５．１．１のＢ法（繊維製品の防水性試験方法）に準拠して、各建材用防水シートの防水性を評価した。
【００５９】
＜透湿性評価法＞ＪＩＳ Ｌ １０９９の４．１ Ａ法（繊維製品の透湿度試験方法）により求めた。
【００６０】
＜遮熱性評価法＞３００ｍｍ角に切り出した各建材用防水シートを試料とし、各試料を発泡スチロール製の断熱箱の上部に設置し、各試料の裏面側の空間に熱伝対を設置して裏面空間の温度（Ａ）を計測し、また同時に、各試料裏面の温度（Ｂ）も計測した。熱負荷は１ＫＷハロゲンライトを試料上方に設置し、試料表面における照射エネルギーを５００Ｗ／ｍ２になるように調整した。測定は２５℃に調整された室内で、試料への光照射開始後６０分後、試料裏面の温度上昇がほぼ平衡に達した時点で行った。
【００６１】
＜釘穴シール性評価法＞建材用防水シートを、８０℃×２０％ＲＨ×１５．５時間、−４０℃×０％ＲＨ×７．５時間、８０℃×９５％ＲＨ×１５．５時間、−４０℃×０％ＲＨ×７．５時間の各環境条件下に順に置く工程を１サイクルとし、これを５サイクル繰り返す。
【００６２】
次に、１２ｍｍ厚さの合板の上に、前記５サイクルを経た後の建材用防水シートを防滑層を上にして載置し、コロニアル瓦用釘（長さ３０ｍｍ、最大直径３．３ｍｍ、最小直径２．９ｍｍ、最大直径部と最大直径部との間隔１．３ｍｍ）を打ち付け、この上に塩化ビニル製のパイプを立ててその底部をシーリング剤で水密状態にシールした後、パイプ内に水を充填し上端開口部をゴム栓で封じて１５０ｍｍの水頭圧をかけて放置し、２４時間経過後のパイプ内の水の減少量（ｍＬ）を測定した。水の減少量が１．０ｍＬ以下であるものを「合格」とした。なお、各実施例、比較例についてそれぞれ１０サンプルづつ試験を行い、その合格割合を表１に示した。例えば、表中「１０／１０」と記載されたものは１０サンプル全数について釘穴シール性試験が合格であったことを示す。
【００６３】
＜剥離強度評価法＞ＪＩＳ Ｌ ３２０１の試験方法に従い、表層アルミ箔シートから縦方向に５０ｍｍ×２００ｍｍの試験片を作り、試験片の一端を長さ方向に、深さ５０ｍｍまで厚さを等分に切り込み、切り開いた２分割片を引張試験機で３０ｍｍつかみ、毎分２００ｍｍの速さで引き剥がし、切断時の層間剥離荷重の値を示した。
【００６４】
＜切断性、曲げ加工性評価法＞（切断性試験）３００ｍｍ角に切り出した各建材用防水シートを試料とし、各試料の縦方向の中央上部に切断部を設け、各シートを横方向に引張って引き裂いたときの官能度を評価した。（曲げ加工性試験）３００ｍｍ角に切り出した各建材用防水シートを試料とし、ＪＩＳ−Ｚ−２２０４の試験方法に従い、各試料のを規定の内側半径、規定の角度になるまで曲げ、わん曲部の外側の裂け、傷、その他の欠点の有無を調べた。前記切断性、曲げ加工性各試験の結果を総合的に以下の基準にしたがって評価した。○：引き裂き感が非常に良好であり、曲げた時に外側に裂け、傷が認められなかった。×：途中から切断部通りに引き裂くことができなかったり、曲げた時に外側に裂け、傷が認められた。
【００６５】
【表１】
2009275415.tif 000003
【００６６】
表１から明らかなように、この発明の実施例１〜７の建材用遮熱防水シートは、良好な透湿性及び遮熱性が得られると共に、防水性も良く、切断性や曲げ加工性の加工性も良好で、またより厳しい環境条件を経た後でも釘穴シール性が良好であった。
【００６７】
これに対し、従来構成に係る比較例１や比較例３の建材用防水シートは、遮熱性に劣り、比較例２や比較例５の建材用防水シートは透湿性に劣り、比較例６の建材用防水シートは表層アルミ箔シートにおいて、アルミ箔と前記アルミ箔補強不織布層の剥離強度に劣り、比較例４や比較例８の建材用防水シートは切断性や曲げ加工性の加工性に劣り、比較例７はより厳しい環境条件を経た後では釘穴シール性が不十分であった。
【図面の簡単な説明】
【００６８】
【図１】この発明に係る建材用遮熱防水シートの一実施形態を示す模式的断面図である。
【符号の説明】
【００６９】
１…建材用防水シート  ２…表層アルミ箔シート  ３…外側多孔性ポリオレフィンフィルム層  ４…内側多孔性ポリオレフィンフィルム層  ５…基材不織布層  ６…アルミ箔  ７…防滑層  ８…アルミ箔補強不織布層９…膨潤層
【図１】
2009275415.tif 000004